ПОГЛОЩАЮЩИЙ ИНФРАКРАСНОЕ ИЗЛУЧЕНИЕ СОСТАВ ДЛЯ ПРОПИТКИ ТЕКСТИЛЬНЫХ ИЗДЕЛИЙ
INFRARED RADIATION-ABSORBING COMPOSITION FOR SOAKING TEXTILE ARTICLES

Область техники, к которой относится изобретение.
Изобретение относится к сфере разработок средств маскировки, к составам, поглощающим электромагнитное излучение в спектре ближнего инфракрасного диапазона длин волн, используемым для пропитки текстильной основы обмундирования военнослужащих и текстильных изделий, применяемых для маскирования военной техники, с целью их электромагнитного камуфляжа в спектре ближнего инфракрасного диапазона длин волн.
Уровень техники.
Публичные сведения об известных заявителям аналогах изобретения с выделением из них аналога, наиболее близкого к изобретению (прототипа) по формуле изобретения не выявлены.
Сведения об известных заявителям аналогах изобретения с выделением из них аналога, наиболее близкого к изобретению (прототипа) по сфере его применения:
-5
Известны приборы ночного видения (далее - «ПНВ»), работающие в ближнем инфракрасном диапазоне длин волн (0,78-1 мкм). ПНВ могут работать как в пассивном, так и в активном режиме. Пассивный режим применяется при наличии собственного излучения объекта наблюдения и в условиях слабого рассеянного излучения случайных искусственных или естественных источников, уровень которого превышает 10 лк. Активный режим используется в условиях полного отсутствия освещения для облучения исследуемого объекта и получения отраженного от него инфракрасного света. Он сопровождается применением источника подсветки объекта наблюдения. Таким источником может быть лазерный светодиод или специальный ИК-прожектор, как правило, работающий в диапазоне длин волн 0,82-0,98 мкм.
На изображениях, полученных с помощью ПНВ, объекты с высокой отражательной способностью выглядят в виде ярких силуэтов. Этот эффект обусловлен отраженным от поверхности объекта инфракрасным излучением, исходящим от внешнего источника (например, подсветка ПНВ).
Известные подходы маскировки объектов от обнаружения детекторами инфракрасного излучения основаны на методе теплоотражения через технологии теплоизоляции маскируемого объекта с целью минимизации отражения теплового облучения объекта, выравнивания контраста отражения инфракрасного излучения между объектом и окружающей средой.
Например, в патенте США 5281460 [1] предлагается рисунок из полос, наложенный на пористую нейлоновую сетку. Полосы покрываются серебром, медью или пигментом.
В патенте США 4495239 [2] применяется слой-основание из текстильной ткани. На который методом осаждения из газовой фазы наносится металлический отражающий слой, а затем производится камуфляжная раскраска.
В патенте США 4659602 [3] используется тканый материал, на котором располагаются металлическая фольга и полиэтиленовая пленка, содержащая проводящие частицы.
В патенте США 4621012 [4] текстильный материал покрыт термопластом, содержащим внутри выбранный дипольный материал и имеющим металлический слой, который отражает инфракрасное излучение.
В патенте США 4064305 [5] предлагается трикотаж из нитей, выполненных из резаных полимерных волокон и резаных металлических волокон, которые отражают волны радара.
В патенте США 4529633 [6] описывается электромагнитный отражающий материал, состоящий из слоя полиэтилена, слоя металлического покрытия, клеящего вещества и ткани.
В патенте США 4533591 [7] предлагается термопластичная смола с рассеянными в ней дискретными электромагнитными частицами.
В патенте США 4467005 [8] используется опорная сетка, на обеих сторонах которой имеется несущее полотно с металлическим покрытием, отражающим ИК излучение.
В патенте США 97118428/12 (Пат. RU 2127194) [9]. Материал с покрытием, отражающим инфракрасное излучение содержит по меньшей мере одну металлизированную микропористую мембрану, дублированную по меньшей мере с еще одним слоем текстильного материала. В материале металлизированная мембрана выполнена из микропористого вспененного политетрафторэтилена, текстильная основа представляет собой шелк, а металл - алюминий.
В патенте РФ 2403328 [10] описывается материал с покрытием, отражающим инфракрасное излучение, содержащий текстильную основу в виде полиэфирного текстильного материала с водоотталкивающей пропиткой, металлизированный слой в виде нитрида титана, нанесенного на микропористый мембранный слой на атомарно-молекулярном уровне, и микропористый мембранный слой, выполненный из термопластичной полиуретановой смолы, который размещен между текстильной основой и металлизированным слоем.
В диссертации на соискание ученой степени кандидата технических наук по теме "Разработка технологии производства экранирующих швейных изделий" Специальность 05.19.04 - «Технология швейных изделий» (ИГТА, Иваново, 2007 г.) [11] решены задачи по разработке и маскировочной одежды для военнослужащих, где впервые использовалось металлизированное покрытие, применение которого значительно повышает маскировочные свойства изделий аналогичного назначения. Теоретически доказано и практически подтверждено, что применение металлизированного покрытия позволит повысить экранирующие свойства изделия. Для снижения теплового излучения от тела человека выбирались пакеты материалов с применением технологии металлизации покрытия внутренней поверхности костюма, которая позволяет повысить экранирующие свойства изделия в 14,5 раз при использовании алюминия, а при использовании титана и нитрида титана - в 23 и 36,5 раза соответственно.
Недостатками вышеперечисленных изобретений являются:
- ограниченный методологический и технологический подход к созданию свойств электромагнитного камуфляжа, избирательно основанный на методе отражения инфракрасного излучения, посредством увеличения изолирующих инфракрасное излучение свойств камуфлирующих материалов;
- материалы, по уровню их изготовления являются продуктами высокотехнологичного и ресурсоемкого промышленного производства в частности, использующего технологии газового напыления или методов прессования, что очевидно показывает невозможность их оперативного создания в полевых условиях или восстановления подобных тканей в полевых условиях при наличии обширных повреждений.
Однако существует еще одна характеристика теплового излучения - поглощательная способность тела, определяемая через коэффициент поглощения тела, рассчитываемого как отношение поглощенного потока лучистой энергии, падающей на элементарную площадку тела к потоку лучистой энергии, падающему на эту площадку, обусловленного электромагнитными волнами, длина которых заключена в заданном интервале.
Коэффициент поглощения тела зависит от длины волны падающего излучения, от температуры тела, его химического состава и состояния поверхности. По определению коэффициент поглощения не может быть больше 1. Тело, поглощающее все падающее на него излучение независимо от направления падения излучения и его спектрального состава, называется абсолютно черным телом. Для такого тела коэффициент поглощения равен единице для всех длин волн и температур.
Тела, для которых коэффициент поглощения в широком интервале длин волн остается постоянным, но меньше единицы, называются серыми телами. У серых тел коэффициент поглощения зависит только от температуры, материала и состояния поверхности. Между спектральной плотностью энергетической светимости и коэффициентом поглощения любого тела существует прямая связь - такая система через некоторое время придет в состояние теплового равновесия - все тела примут одну и ту же температуру, равную температуре оболочки. В таком состоянии тело, обладающее большей спектральной плотностью энергетической светимости, теряет в единицу времени с единицы поверхности больше энергии, чем тело, обладающее меньшей. Поскольку температура (а следовательно и энергия) тел не меняется, то тело, излучающее больше энергии, должно и больше поглощать, т.е. обладать большей спектральной плотностью энергетической светимости. Таким образом, чем больше спектральная плотность энергетической светимости тела, тем больше и его коэффициент поглощения потока лучистой энергии, падающей на элементарную площадку, обусловленного электромагнитными волнами, длины которых заключены в заданном интервале.
Это соотношение выражает закон, установленный Кирхгофом (1859): Отношение спектральной плотности энергетической светимости к коэффициенту поглощения не зависит от природы тел, является для всех тел одной и той же (универсальной) функцией длины волны (частоты) и температуры и равно спектральной плотности энергетической светимости абсолютно черного тела.
Важное значение применительно к предмету изобретения приобретает следствие, вытекающее из закона Кирхгофа:
1. Всякое тело при данной температуре излучает электромагнитные волны той частоты, которые оно поглощает при той же температуре. [12].
Законом Стефана-Больцмана определено, что энергетическая светимость абсолютно черного тела пропорциональна четвертой степени температуры, и в соответствии с I законом Вина (законом смещения) длина волны, на которую приходится максимальная спектральная плотность энергетической светимости абсолютно черного тела, обратно пропорциональна температуре Т., т.е. из термодинамических соображений следует, что равновесная плотность энергии излучения зависит только от температуры и не зависит от свойств стенок полости.
Следовательно, из высказанных выше утверждений применительно предмета изобретения вытекает принципиально важный вывод:
- независимо от известных видов материалов, их структурного построения с течением времени отражающие инфракрасное излучение объекта свойства таких материалов вследствие влияния термодинамических закономерностей будут снижаться;
Тем самым, применение свойств материалов, поглощающих электромагнитное излучение инфракрасного спектра длин волн, поступающих как в режиме облучения объекта из внешней среды, так и в режиме инфракрасного аутоизлучения объекта, приобретает уровень альтернативного направления развития методов электромагнитного камуфляжа.
Известны сведения о методах использования свойств материалов поглощать инфракрасное излучение, представляющих определенную (методологическую) связь с предметом настоящего изобретения:
В патенте РФ 2194236 [13] описывается экран, поглощающий направленное оптическое излучение, содержащий N ячеек, каждая из которых образована двумя цилиндрическими поверхностями и формообразующей поверхностью. Указанные цилиндрические поверхности имеют переменный угол наклона к формообразующей поверхности экрана и камуфлированное покрытие в областях, видимых с направлений возможного падения направленного оптического излучения. В областях, не видимых с указанного направления оптического излучения, на цилиндрические поверхности нанесено покрытие, поглощающее оптическое излучение. Это позволяет уводить основную долю мощности направленного оптического излучения за пределы видимости с сектора возможного падения направленного оптического излучения. В областях цилиндрических поверхностей, не видимых с направлений падения направленного оптического излучения, происходит поглощение направленного оптического излучения
Изобретение относится к средствам маскировки, в частности к маскирующим экранам, и может быть использовано для противодействия техническим средствам разведки противника.
В патенте РФ 2197041 [14] описан способ получения многослойных нетканых материалов из смески диэлектрических и электропроводящих волокон, обладающих радиопоглощающими свойствами в широком диапазоне электромагнитного излучения (ЭМИ) путем предварительного формования холстов из синтетических волокон, диспергирования углеродного волокна в жидкой или газообразной среде, фильтрования дисперсии сквозь холст из синтетических волокон или укладки ленты электропроводящих материалов на холст из синтетических волокон, сборки многослойного пакета из, по крайней мере, двух нетканых синтетических холстов, на один из которых наносят слой углеродных волокон или лент электропроводящих материалов таким образом, чтобы слой углеродных волокон или лент электропроводящих материалов чередовался со слоем холстов из синтетических волокон, с последующим прокалыванием собранного многослойного пакета иглами. Изобретение относится к поглотителям электромагнитных волн и средствам маскировки, а более конкретно к способам получения многослойных нетканых материалов из смески диэлектрических и электропроводящих волокон, обладающих радиопоглощающими свойствами в широком диапазоне электромагнитного излучения (ЭМИ).
2
В патенте РФ №2343547 [15] описывается способ защиты от подделки ценных изделий и контроля их подлинности, при котором на ценном изделии формируют пассивное защитное средство заданной структуры, обеспечивают возможность контроля его наличия и подлинности, в качестве материала защитного средства используют островковые пленки Co наноразмерного уровня, а также мультислои. в которых островковые пленки Co отделены наноразмерными слоями SiO, при этом в качестве детектируемых информативных признаков используют аномальное поглощение зондирующего электромагнитного излучения оптического диапазона, в качестве которого используют лазерное излучение в инфракрасном оптическом диапазоне длин волн, а возможность контроля наличия и подлинности защитного средства обеспечивают методом анализа по оптическим эффектам в процессе внешнего воздействия на него указанного излучения и детектирования информативных признаков в оптическом отклике защитного средства на упомянутое внешнее воздействие, заключающемся в снижении интенсивности отраженного излучения, с последующим сопоставлением зарегистрированных параметров информативных признаков с информативными признаками, содержащимися в базе данных средства детектирования.
В патенте РФ 2456558 [16] описывается устройство для определения альбедо деятельной поверхности материала. состоящее из двух идентичных тепловоспринимающих элементов, приемные поверхности которых разнонаправлено обращены в сторону источника инфракрасного излучения и к поверхности исследуемого материала для поглощения лучистых потоков, и термопар, отличающееся тем, что приемные поверхности и боковые грани металлических пластин тепловоспринимающих элементов покрыты черной влагонепроницаемой краской, поверхности пластин, противоположные приемным поверхностям, закрыты слоем теплогидроизоляции со светоотражательной пленкой, термопары регистрируют нагрев пластин во времени, по которому математически рассчитывают альбедо деятельной поверхности материала.
В патенте РФ 2385895 [17] описывается агросадоводческая почвопокровная пленка, включающая слой, отражающий белый свет и содержащий материал, отражающий белый свет, и слой, поглощающий инфракрасное излучение и содержащий наночастицы материала, поглощающего инфракрасное излучение. Материалом, поглощающим инфракрасное излучение, является по меньшей мере одни из наночастиц оксида вольфрама и наночастиц сложного оксида вольфрама, которые, в свою очередь, покрыты оксидом, который содержит по меньшей мере один элемент, выбранный из Si, Ti, Zr и Al.
В патенте РФ 2294944 [18] описывается поглощающая инфракрасное излучение поливинилбутиральная композиция, изготовленный из нее слой и содержащее его многослойное стекло. Указанная композиция содержит перерабатываемую в расплаве поливинилбутиральную смолу и диспергированные в указанной поливинилбутиральной смоле гексаборид лантана, и, по меньшей мере, один компонент, выбранный из смешанного оксида индия и олова и смешанного оксида сурьмы и олова. Поливинилбутиральный листовой слой используют для остекления автомобилей и архитектурного остекления, смотрового покрытия и защитного стекла для картин, документов и т.д., также поглощает энергию и предупреждает разрушение.
В патенте РФ 2325631 [19] описывается способ определения концентрации компонентов в потоке водно-нефтяной смеси. В основе способа определения компонент в водно-нефтяной смеси лежат спектральные зависимости коэффициентов поглощения нефти и воды в ближней инфракрасной области, где для технической реализации способа существуют недорогие и компактные оптические излучатели типа инжекционных полупроводниковых лазеров и мощных светодиодов, а также существуют недорогие, долговечные, быстродействующие фото приемники - фотодиоды на основе германия и тройных соединений InGaAs.
Недостатками вышеперечисленных изобретений являются:
- Изобретения не являются аналогами заявленного изобретения, не могут быть квалифицированы как его прототипы, не относятся к составам, поглощающим электромагнитное излучение в спектре ближнего инфракрасного диапазона длин волн, используемым для пропитки текстильной основы обмундирования военнослужащих и текстильных изделий, применяемых для маскирования военной техники,
- материалы, по уровню их изготовления являются продуктами высокотехнологичного и ресурсоемкого промышленного производства в частности, использующего лазерные и полупроводниковые технологии, технологии газового напыления или методов прессования, что очевидно показывает невозможность их оперативного создания в полевых условиях или восстановления в полевых условиях при наличии обширных повреждений подобных материалов;
Также необходимо отметить, что развернутых открытых сведений об известных заявителям свойствах жидких углеводородов в виде всесезонных моторных масел или пищевых растительных масел поглощать электромагнитное излучение в инфракрасном диапазоне спектра длин волн, примененных в качестве базовой компоненты состава в настоящем изобретении, не выявлено.
Техническим результатом заявляемого изобретения является обеспечение электромагнитного камуфляжа объекта за счет улучшения способности материала, обработанного специальным составом, поглощать инфракрасное излучение при облучении объекта электромагнитными волнами инфракрасного спектра.
Технический результат достигается путем потенцирования способности компонентов состава поглощать инфракрасное излучение. Состав содержит жидкий углеводород, выступающий как первый поглотитель инфракрасного излучения, минерального, полусинтетического, синтетического или растительного происхождения, имеющий низкую теплопроводность (интервал λ 0,1-0,13 Вт/Мк [20]) и второй поглотитель инфракрасного излучения - равномерно распределенный в жидком углеводороде пигмент-краситель, по своей поглощательной способности являющийся серым телом, коэффициент поглощения теплового излучения которого близок к коэффициенту поглощения абсолютно четного тела [21].
Согласно изобретению в качестве жидкого углеводорода используются:
- или всесезонные моторные масла,
- или пищевые растительные масла,
в количестве - 99 объемных % (далее - объемн.%);
- пигмент-краситель «сажа», или в виде монохромного, черного, немагнитного, механического тонера в количестве - 1 объемн.%.
Пигмент-краситель «сажа» равномерно распределен в среде указанных выше жидких углеводородов.
Эмпирически определены варианты сочетаний разного типа жидких углеводородов и пигмента-красителя при пропитке текстильных материалов, содержащих различное соотношение хлопкового и синтетических волокон. Исследовалась эффективность камуфлирующего свойства состава в ПНВ в темное время суток с различными показателями концентрации пигмента-красителя «сажа» в жидком углеводороде - от 0 до 5 объемных %. Также определены следующие закономерности эффективности камуфлирующих свойств состава: 1. Увеличение концентрации пигмента-красителя имеет зависимость близкую к прямой от показателя удельного веса синтетических волокон в составе текстильной основы материала, поскольку структура последних имеет большую способность отражать инфракрасное излучение, чем хлопковое волокно; 2. Имеется зависимость, близкая к прямой между отражающих инфракрасное излучение поверхностей внешней среды и концентрацией пигмента-красителя. Так, например, минимальные концентрации пигмента-красителя или его отсутствие (0 объемных %) требуются для камуфлирования текстильной ткани в темное время суток в условиях ландшафта с обилием лиственных пород кустарника и деревьев (так называемая «зеленка»), концентрации пигмента-красителя близкие к предельным (до 5 объемных %) подходят для камуфлирования текстильной ткани в условиях ландшафта с преобладанием хвойных пород деревьев с незначительно выраженным подлеском.
Однако при всех прочих равных условиях:
- необходимым и достаточным критерием концентрации жидкого углеводорода, обеспечивающем инфракрасный электромагнитный камуфляж состава, является его концентрация в количестве 99 объемных %;
- необходимым и достаточным критерием концентрации пигмента-красителя «сажа», обеспечивающем инфракрасный электромагнитный камуфляж состава, является его концентрация в количестве 1 объемного %;
- состав, выполненный на основе растительного масла субъективно комфортнее в эксплуатации, чем составы, выполненные на основе моторных масел.
Состав, поглощающий инфракрасное электромагнитное излучение, имеет прикладную многовариантную технологию изготовления, легко реализуемую в полевых условиях, низкие производственные издержки, применим в широком температурном диапазоне для пропитки текстильных изделий любого назначения.
Исходя из заявленных свойств состава, вытекают определенные недостатки пропитанного подобным составом текстильного изделия: ткань становится непроницаемой для водяных паров и не обеспечивает надлежащего камуфляжа в видимом диапазоне электромагнитных волн.
Для испытания поглощающего инфракрасное излучение состава, которым пропитывается текстильный материал, применялась система ночного видения, а именно монокуляр ночного видения Yukon NV Exelon 4×50 (24102), съемка велась с помощью фотоаппарата Samsung ES28. Наблюдение велось в темное время суток в интервале температур внешней среды от - 7 С до + 15 С на расстоянии от 5 до 30 метров за объектом, одетым последовательно в камуфлированную ткань (костюм или накидка), содержащую 100% хлопкового волокна, затем в камуфлированную ткань (костюм или накидка), изготовленную из текстильного волокна, содержащего 53% хлопкового волокна и 47% полиэстера или другого синтетического волокна, после чего - в камуфлированную ткань (костюм или накидка), содержащую 57% полиэстера или другого синтетического волокна и 43% хлопкового волокна. Во всех типах костюмов, особенно в костюмах с наличием синтетики, силуэтные очертания объекта определялись в ПНВ на расстоянии не менее 15-20 метров (см. файл: Видеофрагмент 1. Исходные материалы в ПНВ).
После чего указанные костюмы пропитывались заявленным составом. Камуфлирующий эффект объектов, одетых в костюмы, пропитанные заявляемым составом, при их наблюдении в ПНВ обеспечивался на расстоянии 5-8 м от источника инфракрасного излучения (см.файл: Видеофрагмент 2. Обработанные составом материалы в ПНВ), усиленного, помимо интегрированного в прибор инфракрасного подсвечивающего устройства, дополнительным лазерным источником подстветки в виде красного лазерного излучения мощностью 5 мВт.
Данные исследования подтверждают, что заявляемый состав при пропитке им текстильного материала обладает свойствами поглощать инфракрасное излучение, генерируемое внешним источником.
Пример 1.
Поглощающий инфракрасное излучение состав для пропитки текстильных изделий, состоящих из 100% хлопчатобумажного волокна, получают путем смешения всесезонного минерального моторного масла - 99% (объемн.%) и пигмента - красителя «сажа», в виде монохромного, черного, немагнитного, механического тонера, в количестве - 1% (объемн.%). Смешение осуществляется в условиях комнатной температуры. Тонер равномерно распределяется в масле. Равномерность распределения тонера достигается путем налива определенной объемной части масла на выверенную объемную часть тонера с последующим электромеханическим смешиванием до гомогенного состава.
Пример 2. Поглощающий инфракрасное излучение состав для пропитки текстильных изделий, состоящих из 100% хлопчатобумажного волокна, получают по методике, аналогичной методике примера 1, за исключением того, что применяется всесезонное моторное полусинтетическое масло.
Пример 3. Поглощающий инфракрасное излучение состав для пропитки текстильных изделий, состоящих из 100% хлопчатобумажного волокна, получают по методике, аналогичной методике примера 1, за исключением того, что применяется смесь отработанного моторного масла, включающую в себя произвольно взятое соотношение всесезонных минеральных и полусинтетических масел.
Пример 4. Поглощающий инфракрасное излучение состав для пропитки текстильных изделий, состоящих из 100% хлопчатобумажного волокна, получают по методике, аналогичной методике примера 1, за исключением того, что применяется пищевое растительное подсолнечное масло.
Пример 5. Поглощающий инфракрасное излучение состав для пропитки текстильных изделий, состоящих из 57% хлопчатобумажного волокна и 43% полиэстера или другого синтетического волокна, получают по методике, аналогичной методике примера 1, путем смешения всесезонного минерального моторного масла - 99% (объемн.%) и пигмента - красителя «сажа», в виде монохромного, черного, немагнитного, механического тонера, в количестве - 1% (объемн.%), который равномерно распределен в моторном масле.
Пример 6. Поглощающий инфракрасное излучение состав для пропитки текстильных изделий, состоящих из 57% хлопчатобумажного волокна и 43% полиэстера или другого синтетического волокна, получают по методике, аналогичной методике примера 5, за исключением того, что применяется всесезонное моторное полусинтетическое масло.
Пример 7. Поглощающий инфракрасное излучение состав для пропитки текстильных изделий, состоящих из 57% хлопчатобумажного волокна и 43% полиэстера или другого синтетического волокна, получают по методике, аналогичной методике примера 5, за исключением того, что применяется отработанное моторное масло, включающее в себя произвольно взятое соотношение всесезонных минеральных и полусинтетических масел.
Пример 8. Поглощающий инфракрасное излучение состав для пропитки текстильных изделий, состоящих из 57% хлопчатобумажного волокна и 43% полиэстера или другого синтетического волокна, получают по методике, аналогичной методике примера 5, за исключением того, что применяется пищевое растительное подсолнечное масло.
Пример 9. Поглощающий инфракрасное излучение состав для пропитки текстильных изделий, состоящих из 57% полиэстера или другого синтетического волокна и 43% хлопчатобумажного волокна, получают по методике, аналогичной методике примера 1, путем смешения всесезонного минерального моторного масла - 99% (объемн.%) и пигмента - красителя «сажа», в виде монохромного, черного, немагнитного, механического тонера, в количестве - 1% (объемн.%), который равномерно распределен в моторном масле.
Пример 10. Поглощающий инфракрасное излучение состав для пропитки текстильных изделий, состоящих из 57% полиэстера или другого синтетического волокна и 43% хлопчатобумажного волокна, получают по методике, аналогичной методике примера 9, за исключением того, что применяется всесезонное моторное полусинтетическое масло.
Пример 11. Поглощающий инфракрасное излучение состав для пропитки текстильных изделий, состоящих из 57% полиэстера или другого синтетического волокна и 43% хлопчатобумажного волокна, получают по методике, аналогичной методике примера 9, за исключением того, что применяется отработанное моторное масло, включающее в себя произвольно взятое соотношение всесезонных минеральных и полусинтетических масел.
Пример 12. Поглощающий инфракрасное излучение состав для пропитки текстильных изделий, состоящих из 57% полиэстера или другого синтетического волокна и 43% хлопчатобумажного волокна, получают по методике, аналогичной методике примера 9, за исключением того, что применяется пищевое растительное подсолнечное масло.
В файле: «Видеофрагмент 1. Исходные материалы в ПНВ» представлены возможности поглощения электромагнитных волн инфракрасного спектра при облучении объекта, экипированного в текстильный материал, не подвергавшийся обработке заявленным составом.
В файле: «Видеофрагмент 2. Обработанные составом материалы в ПНВ» представлены возможности поглощения электромагнитных волн инфракрасного спектра при облучении объекта экипированного в тот же текстильный материал, который предварительно был обработан заявленным составом.
Библиография
1. Пат. US 5281460: http://www.archpatent.com/patents/5281460/, МПК F41H 3/02. Опубл. 25.01.1994.
2. Пат. US 4495239: http://www.archpatent.com/patents/4495239?cds=8/, МПК F41H 3/02. Опубл. 22.01.1985.
3. Пат. US 4659602: http://www.google.ru/patents/US 4659602, МПК F41H 3/02. Опубл. 21.04.1987.
4. Пат. US 4621012: http://www.google.ru/patents/US 4621012, МПК F41H 3/02. Опубл. 04.11.1986.
5. Пат. US 4064305: http://www.google.ru/patents/US4064305?dq=US+4064305&hl=ru&sa=X&ei=8o2HUaObA8am4gSknIDYDg&ved=0CDcQ6wEwAA, МПК F41H 3/00. Опубл. 20.12.1977.
6. Пат. US 4529633: https://docs.google.com/viewer?url=www.google.com/patents/US 4529633.pdf МПК F41H 3/00. Опубл. 16.07.1985.
7. Пат.US 4533591: http://www.google.ru/patents/WO 1996032252 А1?cl=en&dq=US+4533591&hl=ru&sa=X&ei=PZCHUYTCKOjP4QSFqIDIBg&ved=0CDwQ6AEwAQ, МПК F41H 3/00. Опубл. 17.10.1996.
8. Пат. US 4467005: http://www.google.ru/patents/US 4467005?pg=PA1&dq=US+4467005&hl=ru&sa=X&ei=BJKHUZHQO4LJ4ATHnIHoDQ&sqi=2&pjf=l&ved=0CDwQ6AEwAg, МПК D06Q 1/04. Опубл.21.08.84.
9. Пат. US 97118428/12 (Пат. РФ 2127194). http://www.freepatent.ru/patents/2127194, МПК В32В 5/00. Опубл. 10.03.1999.
10. Пат. РФ 2403328: http://www.freepatent.ru/patents/2403328, МПК D03D 11/00. Опубл. 10.11.2010.
11. Разработка технологии производства экранирующих швейных изделий: http://tekhnosfera.com/razrabotka-tehnologii-proizvodstva-ekraniruyuschih-shveynyh-izdeliy, автореферат диссертации по технологии материалов и изделия текстильной и легкой промышленности, 05.19.04, диссертация на тему: Разработка технологии производства экранирующих швейных изделий. ИТГА. Иваново-2007.
12. Кудин В.И. Тепловое излучение: Метод. пособие по физике для студ. дневной и заочной формы обучения. / Стр.5-20. - Мн.: БИТУ, 2005. - с.http://rep.bntu.by/bitstream/data/1462/1/%D0%9E%D1%81%D0%BD%D0%BE%D0%B2%D0%BD%D0%BE%D0%B9%20%D1%82%D0%B5%D0%BA%D1%81%D1%82.pdf
13. Пат. РФ 2194236: http://www.findpatent.ru/patent/219/2194236.html, МПК F41H 3/00. Опубл. 10.12.2002.
14. Пат. РФ 2197041: http://www.findpatent.ru/patent/219/2197041.html, МПК H01Q 17/00. Опубл. 20.01.2003.
15. Пат. РФ 2343547: http://www.findpatent.ru/patent/234/2343547.html, МПК G07D 7/06 (2006.01)B82B 3/00 (2006.01). Опубл.27.04.2007.
16. Пат. РФ 2456558: http://www.freepatent.ru/images/patents/5/2456558/patent-2456558.pdf, МПК G01J 5/12. (2006.01) Опубл. 20.07.2012.
17. Пат. РФ 2385895: http://bd.patent.su/2385000-2385999/pat/servl/servlet30be.html, МПК C09K 9/00 (2006.01). Опубл. 10.04.2010.
18. Пат. РФ 2294944: http://bd.patent.su/2294000-2294999/pat/servl/servletd47b.html, МПК C08L 29/14 (2006.01) C08K 3/38 (2006.01) B32B 17/10 (2006.01). Опубл. 10.03.2007.
19. Пат. РФ 2325631: http://www.findpatent.ru/patent/232/2325631.html, МПК G01N 21/35 (2006.01). Опубл. 14.12.2006.
20. Бухмиров B.B., Ракутина Д.В., Солнышкова Ю.С. Справочные материалы для решения задач по курсу «Теплообъемнообмен», стр.54, таб.1.63. / ГОУ ВПО «Ивановский государственный энергетический университет имени В.И. Ленина». Иваново, 2009. http://ispu.ru/files/u2/Spravochnye_materialy_ТМО_104_v1.pdf.
21. С.Я. Задера, П.П. Першенков. «Волновая и квантовая оптика» Конспект лекций по курсу общей физики. Стр.76-81.
Государственное образовательное учреждение высшего профессионального образования «Пензенский государственный университет». Пенза, 2006. http://window.edu.ru/resource/857/36857/files/stup083.pdf.